구성 비율 은 N - 메틸 올 아크릴아미드 2 mol 및 에틸 아크릴 레이트 60 . 5 mol , ｎ - 부틸 아크릴 레이트 12 . 5 mol , 메틸 메타크릴 레이트 11 mol , 아크릴산 14 mol 로 구성 하 였 다 . 60 ℃ 를 유지 하 면서 과황산암모늄 수용액 및 메타 중 아황산 나트륨 수용액 으로 유화 중합 하 였 고 산가 55 mg KOH / g 를 유지 하 며 유리 전이 온도 ( Tg ) 는 60 ℃ 를 가지 도록 하 였 다 . 상기 비율 로 얻 어 진 유화 중합물 은 60 ℃ 에서 2 시간 숙성 시킨 후 실온 까지 냉각 한 후 , 암모니아 수용액 적 당량 으로 pH 9 . 0 으로 조정 을 하 며 원 하 는 폴리아 크릴 수분 산액 을 제조 하 였 다 .